ГЛАЗУРЬ
GLAZE

Изобретение относится к промышленности строительных материалов и касается составов глазурей дня нанесения на керамическую плитку, кирпич.
Известна глазурь, содержащая вес.ч.: кварцевый песок 3; свинцовый глет 4; кирпичный порошок 2 [1].
Задача изобретения состоит в снижении температуры обжига, уменьшении токсичности глазури.
Технический результат достигается тем, что глазурь, включающая кварцевый песок, свинцовый глет, кирпичный порошок, дополнительно содержит молотый бой хрустального сортового стекла при следующем соотношении компонентов, вес.ч.: кварцевый песок 3-4; свинцовый глет 0,5-3; кирпичный порошок 0,5-1; молотый бой хрустального сортового стекла 2-3.
Составы глазури приведены в таблице.
Таблица
Компоненты
Содержание, вес.ч. в составах
1
2
Кварцевый песок
3
4
Свинцовый глет
0,5
1
Кирпичный порошок
0,5
1
Бой хрустального сортового стекла
3
2
2
2
3
2
3
2
2
3
Для приготовления глазури используют бой хрустального сортового стекла, которое характеризуется следующим химическим составом, мас.%: SiO 61,5-63; ВО 1; АlO 0,5; CaO 0,5-1; MgO 3,9-4,3; ZnO 1; KO 14,5-16,5; NaO 2; PbO 18; SO 0,5.
Компоненты дозируют в требуемых количествах и по отдельности подвергают помолу до полного прохождения через сетку 0056. Затем компоненты смешивают и подготавливают глазурную суспензию с влажностью 45-50%. Суспензию наносят в виде тонкого слоя на поверхность обожженных керамических изделий и обжигают вторично при температуре 850-950°С. После обжига глазурь образует ровное блестящее покрытие, не токсична.
Источники информации
1. Новгородскiй М.П. Керамика. - СПб.: Изданiе В.И.Губинскаго, 1911. - С.33.